(57)【要約】【課題】高い導電性を示す燃料電池用シロキサン高分子電解質膜及びその電解質膜を用いた固体高分子型燃料電池を提供する。【解決手段】（メタ）アクリル酸エステル類官能基を有するシラン化合物又はその加水分解生成物と、リン酸基を含有する（メタ）アクリル酸エステル類がビニル重合し、かつシロキサン架橋してなるポリシロキサンを含有するシロキサン高分子電解質膜及びその電解質膜を用いた固体高分子型燃料電池。前記加水分解生成物がメチルアルコキシシランと、アルコキシシリル基を有する（メタ）アクリル酸エステル類を加水分解・縮重合して得た加水分解生成物である。【選択図】        なし【特許請求の範囲】
【請求項１】
（メタ）アクリル酸エステル類官能基を有するシラン化合物又はその加水分解生成物と、リン酸基を含有する（メタ）アクリル酸エステル類がビニル重合し、かつシロキサン架橋してなるポリシロキサンを含有することを特徴とするシロキサン高分子電解質膜。
【請求項２】
前記加水分解生成物がメチルアルコキシシランと、アルコキシシリル基を有する（メタ）アクリル酸エステル類を加水分解・縮重合して得た加水分解生成物であることを特徴とする請求項１記載のシロキサン高分子電解質膜。
【請求項３】
前記リン酸基を含有する（メタ）アクリル酸エステル類は、下記一般式（Ａ）
【化１】
2005005046.tif 000008
（式中、Ｒ１はＨまたはＣＨ３、Ｒ２はＨ、ＣＨ３またはＣＨ２Ｃｌ、ｎは１〜１０の整数を示す。）
により表される化合物であることを特徴とする請求項１または２記載のシロキサン高分子電解質膜。
【請求項４】
前記シロキサンの硬化剤又はシロキサン架橋成分により、硬化させることを特徴とする請求項１乃至３のいずれかの項に記載のシロキサン高分子電解質膜。
【請求項５】
請求項１乃至４のいずれかに記載のシロキサン高分子電解質膜を用いたことを特徴とする固体高分子型燃料電池。
【発明の詳細な説明】
【０００１】
【発明の属する技術分野】
本発明は、燃料電池用電解質膜、イオン交換膜などに好適に利用できるリン酸基含有シロキサン高分子電解質膜に関する。さらに詳しくは、耐熱性、耐有機溶剤性に優れ、広い温度範囲及び湿度範囲にわたり高いプロトン導電性を示すリン酸基含有シロキサン高分子固体電解質膜およびその膜を用いた固体高分子型燃料電池に関する。
【０００２】
【従来の技術】
プロトン導電材料に用いられる有機系材料としては、いわゆる陽イオン交換樹脂に属するポリマー、例えばポリスチレンスルホン酸、ポリビニルスルホン酸、パーフルオロスルホン酸ポリマー、パーフルオロカルボン酸ポリマーなどの有機系材料が報告されている（例えば、非特許文献１〜３参照）。このような有機系材料は、ポリマーの溶液から基板あるいは電極上に容易にフィルムを形成できるという利点があり、高出力、高エネルギー密度の固体電解質として、ロケットの燃料電池等に既に実用化されている（Ｎａｆｉｏｎ等）。しかし、有機系材料は室温下、含水状態においては高いプロトン導電性を示すものの、１００℃以上の高温では導電率がしばしば低下するという問題がある。
【０００３】
特許文献１には、リン酸基を含有するアクリル酸エステル類の重合体を高分子電解質とする技術が開示されている。これらの膜には、基本的に有機主鎖より成り立っているために、耐熱性が弱いという問題があると共に、燃料である水素ガスやメタノールに対するバリアー性が低いと問題もある。
【０００４】
特許文献２には、ナノレベルでウレタン結合がある無機材料と有機材料との複合構造に導電性付与剤であるリン酸化合物を導入し、高温領域で動作できるプロトン導電性薄膜が開示されている。
【０００５】
また、特許文献３には、スルホン酸官能基を有するボロシロキサン骨格を持つプロトン導電物質が開示されている。このような無機成分を導入することにより、膜の耐熱性が上がるものの、耐水性が依然弱いという問題があった。
【０００６】
また、特許文献４には、アクリルオルガノシロキサン、ポリアクリレート又はポリメタクリレート、燐含有アクリルモノマー及び光重合開始剤からなる紫外線組成物が開示されている。この組成物は基材との密着性が良好な塗膜が得られるものの、プロトン導電性が殆ど無いため、電解質膜には使えない。
【０００７】
【非特許文献１】
“Ｐｏｌｙｍｅｒ  Ｐｒｅｐｒｉｎｔｓ，Ｊａｐａｎ”Ｖｏｌ．４２，Ｎｏ．７，ｐ２４９０〜２４９２（１９９３年）
【非特許文献２】
“Ｐｏｌｙｍｅｒ  Ｐｒｅｐｒｉｎｔｓ，Ｊａｐａｎ”Ｖｏｌ．４３，Ｎｏ．３，ｐ７３５〜ｐ７３６（１９９４年）
【非特許文献３】
“Ｐｏｌｙｍｅｒ  Ｐｒｅｐｒｉｎｔｓ，Ｊａｐａｎ”Ｖｏｌ．４２，Ｎｏ．３，ｐ７３０（１９９３年）
【特許文献１】
特開２００１−１１４８３４号公報
【特許文献２】
特開２０００−９０９４６号公報
【特許文献３】
特開２００２−１８４４２７号公報
【特許文献４】
特開平２−１１０１２１号公報
【０００８】
【発明が解決しようとする課題】
本発明は、この様な従来技術に鑑みてなされたものであり、幅広い温度領域及び湿度領域において高いプロトン導電性を有し、耐水性や耐メタノール性が優れたシロキサン高分子電解質膜及びその電解質膜を用いた固体高分子型燃料電池を提供することを目的とする。
【０００９】
【課題を解決するための手段】
本発明は、次に記載する事項により特定することが出来る。
すなわち、本発明は、（メタ）アクリル酸エステル類官能基を有するシラン化合物又はその加水分解生成物と、リン酸基を含有する（メタ）アクリル酸エステル類がビニル重合し、かつシロキサン架橋してなるポリシロキサンを含有することを特徴とするシロキサン高分子電解質膜である。
【００１０】
前記加水分解生成物がメチルアルコキシシランと、アルコキシシリル基を有する（メタ）アクリル酸エステル類を加水分解・縮重合して得た加水分解生成物であることが好ましい。
【００１１】
前記リン酸基を含有する（メタ）アクリル酸エステル類は、下記一般式（Ａ）
【００１２】
【化２】
2005005046.tif 000002
【００１３】
（式中、Ｒ１はＨまたはＣＨ３、Ｒ２はＨ、ＣＨ３またはＣＨ２Ｃｌ、ｎは１〜１０の整数を示す。）
により表される化合物であることが好ましい。
【００１４】
前記シロキサンの硬化剤又はシロキサン架橋成分により、硬化させることが好ましい。
また、本発明は、上記のシロキサン高分子電解質膜を用いたことを特徴とする固体高分子型燃料電池である。
【００１５】
本発明の高分子電解質膜には、（メタ）アクリル酸エステル類官能基の重合によりシロキサン結合にリン酸基を固定化し、高いプロトン導電性が可能になる。電解質膜は最終的にシロキサン架橋によって固化され、メタノールや水素ガスに対するバリアー性が発現すると共に、高い耐熱性が可能になった。
【００１６】
本発明において、シロキサン架橋とは、シラノールやアルコキシ基などの間で縮重合反応のことを意味する。
【００１７】
【発明の実施の形態】
以下、本発明のリン酸基含有ポリシロキサンを含有する高分子電解質膜について詳細に説明する。
本発明の高分子電解質膜は、（メタ）アクリル酸エステル類官能基を有するシラン化合物又はその加水分解生成物と、リン酸基を含有する（メタ）アクリル酸エステル類が、ビニル重合し、かつシロキサン架橋してなるポリシロキサンを含有することを特徴とする。
【００１８】
本発明におけるポリシロキサンは、（メタ）アクリル酸エステル類官能基を有するシラン化合物又はその加水分解生成物と、リン酸基を含有する（メタ）アクリル酸エステル類とをビニル重合し、その後にシロキサン架橋させることにより得ることができる。
【００１９】
本発明に用いられる（メタ）アクリル酸エステル類官能基を有するシラン化合物としては、例えば、市販されている３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシランなどを挙げることが出来る。
【００２０】
その加水分解生成物としては、（メタ）アクリル酸エステル類官能基を有するシラン化合物単独で加水分解・縮重合したもの、または（メタ）アクリル酸エステル類官能基を有するシランと、（メタ）アクリル酸エステル類官能基を含まないシラン化合物（オルガノシラン）と、金属アルコキシドと共重縮合させて得たものが用いられる。オルガノシランの具体例としては、メチルトリメトキシシラン、メチルトリエトキシシラン、エチルトリメトキシシラン、エチルトリエトキシシラン、ｎ−プロピルトリメトキシシラン、フェニルトリメトキシシラン、ジメチルジメトキシシラン、ジメチルジエトキシシラン、３−グリシドキシプロピルトリメトキシシラン、３−グリシドキシプロピルメチルジエトキシシラン、ビニルトリメトキシシラン等を挙げることが出来る。金属アルコキシドの具体例としては、テトラメトキシシラン、テトラエトキシシランを挙げることができる。その中、好ましくはオルガノシランとの共縮合生成物を用い、より好ましくはメチルアルコキシシランとの共縮合生成物を用いる。
【００２１】
加水分解生成物の中に含まれる（メタ）アクリル酸エステル類官能基の含有量はトータルのシリコンに対し、５モル％〜１００モル％で、より好ましく１０％〜８０％である。（メタ）アクリル酸エステル類官能基の含有量が５モル％以上であると、リン酸基を有する（メタ）アクリル酸エステル類との重合が好適に進むので望ましい。
【００２２】
（メタ）アクリル酸エステル類官能基を有するシラン、オルガノシラン、金属アルコキシドの加水分解方法としては、メタノールなどのアルコール類やアセトンなどのケトン類、エチレングリコールモノメチルエーテルなどのエーテル類の溶媒にこれらのモノマーを適宜に溶かし、必要な水を添加して行う。反応を促進させるためには、塩酸などの無機酸或いはアンモニアなどの塩基を触媒として添加することが出来る。更に必要に応じて、溶媒の沸点までの温度で加熱することが出来る。また、他の合成法で得た類似のシロキサンオリゴマーを用いることもできる。
上述した加水分解生成物は溶媒に分散され、低粘性の状態でリン酸基を含有する（メタ）アクリル酸エステル類とビニル重合を行う。
【００２３】
本発明に用いられるリン酸基を含有する（メタ）アクリル酸エステル類としては、下記の一般式（Ａ）で表される化合物が挙げられる。
【００２４】
【化３】
2005005046.tif 000003
【００２５】
式中、Ｒ１はＨまたはＣＨ３である。
Ｒ２はＨ、ＣＨ３またはＣＨ２Ｃｌである。
ｎは１〜１０、好ましくは１〜６の整数である。
【００２６】
そのうち、本発明に好適に使用できる化合物の構造式を下記に示す。
【００２７】
【化４】
2005005046.tif 000004
【００２８】
これらの化合物は、ユニケミカル株式会社から商品名ホスマーとして販売されているものが挙げられ、適宜購入することができる。ただし、本発明に使用できる化合物はこれらに限定されるものではない。
【００２９】
本発明における（メタ）アクリル酸エステル類官能基を有するシラン化合物又はその加水分解生成物と、リン酸基を含有する（メタ）アクリル酸エステル類との重合反応において、原料中の比率として、リン酸基を含有する（メタ）アクリル酸エステル類が重量％として５〜９５％で、好ましく１０〜８０％の範囲である。リン酸基を含有する（メタ）アクリル酸エステル類が５〜９５％の範囲であると、リン酸基由来プロトン導電性が高く、シロキサン由来の耐水性などの特性が発現するのが可能となる。
【００３０】
また、必要に応じて、反応系には重合原料とし４０重量％以下の他のビニル単量体を加えてもよい。ビニル単量体として、例えば、アクリル酸、アクリル酸エステル類、メタクリル酸、メタクリル酸エステル類、アクリロニトリル、メタクリロニトリル、スチレン、核置換スチレン類、アルキルビニルエーテル類、アルキルビニルエステル類、パーフルオロ・アルキルビニルエーテル類、パーフルオロ・アルキルビニルエステル類、マレイン酸、無水マレイン酸、フマル酸、イタコン酸、マレイミドまたはフェニルマレイミド等が挙げられる。これらのビニル単量体の中で、特に好ましく用いることができるものは、メタクリル酸エステル類、アクリロニトリル、スチレン類、マレイミド、フェニルマレイミドである。
【００３１】
ビニル重合反応は、（メタ）アクリル酸エステル類官能基を有するシラン化合物又はその加水分解生成物と、リン酸基を含有する（メタ）アクリル酸エステル類とが溶解する共通溶媒中で、２，２−アゾビスイソブチロニトリル、２，２−アゾビス（２，４−ジメチルバレロニトリル）、ジメチル−２，２−アゾビス（２−メチルプロピオネート）、ジメチル−２，２−アゾビスイソブチレートなどのアゾ系開始剤、ラウリルパーオキシド、ベンゾイルパーオキシド、ｔｅｒｔ−ブチルパーオクトエートなどの過酸化物系開始剤等の重合開始剤を用いて行う。
【００３２】
反応溶媒としては、基本的にこれらの原料を可溶であるものであれば、使用できる。メタノールなどのアルコール類やアセトンなどのケトン類、エチレングリコールモノメチルエーテルなどのエーテル類の溶媒を用いることが出来る。また、２種類以上の混合溶媒を用いてよい。
【００３３】
リン酸基の酸性によって、（メタ）アクリル酸エステル類官能基を持つシロキサンがゲル化しやすくなる場合では、溶媒中にアミンまたはその誘導体を添加するか、或いはリン酸基を含有する（メタ）アクリル酸エステル類のリン酸の部分を予めアミンまたはその誘導体で置換しておくことが好ましい。これによって、反応系が中性側にシフトし、シロキサンの安定性が保たれる。
【００３４】
アミンまたはその誘導体の具体例として、エチルアミン、ジエチルアミン、トリエチルアミン、プロピルアミン、イソプロピルアミン、ジイソプロピルアミン、３−（メチルアミノ）プロピルアミン、３−（ジメチルアミノ）プロピルアミン、３−（ジエチルアミノ）プロピルアミン、３−メトキシプロピルアミン、３−エトキシプロピルアミン、Ｎ−メチルエタノールアミン、３−アミノ−１−プロパノールなどを挙げることが出来る。特に３−メトキシプロピルアミン、３−エトキシプロピルアミン、Ｎ−メチルエタノールアミン、３−アミノ−１−プロパノールが好ましい。アミンまたはその誘導体は成膜後、加熱分解よりこの系から除くことができる。また、膜を塩酸や硫酸でプロトンとイオン交換させて、膜中のアミン類を取り除くこともできる。
【００３５】
反応系の溶媒とし、原料成分を１００とした場合、重量比で１００〜２０００程度用いるのが好ましく、より好ましくは１５０〜１０００である。重合開始剤は重量比で０．０１〜０．５程度用いるのが好ましく、より好ましくは０．１前後である。溶媒、重合開始剤の使用量が上記の範囲にないと、重合体がゲル化して様々な溶媒に不溶となり、製膜できなくなる等の問題が起こるので好ましくない。
【００３６】
重合条件としては、これらの反応溶液を攪拌しながら、４０℃以上の温度で、より好ましくは、６０℃以上で溶剤沸点以下の温度で重合を行う。
【００３７】
成膜前に、必要に応じてシロキサンマトリックスを強化するモノマー又はそのオリゴマー及びシロキサンの硬化剤を加えてもよい。
【００３８】
シロキサンマトリックスを強化するモノマーとしては、メチルトリメトキシシラン、メチルトリエトキシシラン、エチルトリメトキシシラン、エチルトリエトキシシラン、ｎ−プロピルトリメトキシシラン、フェニルトリメトキシシラン、３−グリシドキシプロピルトリメトキシシラン、３−グリシドキシプロピルメチルジエトキシシラン、ビニルトリメトキシシラン等の３官能シランとテトラメトキシシラン、テトラエトキシシランなどの４官能シランを挙げることが出来る。
【００３９】
シロキサンの硬化剤としては、有機金属化合物、金属アルコキシド、その誘導体を好適に使用する。これらの化合物は残存のシラノールの重縮合を促進し、耐久性を持つシロキサンマトリックスが形成される。具体例として、スズアセチルアセトナート、ジブチルスズオクチレート、ジブチルスズラウレート、ジブチルスズアセトナートなどの有機金属化合物、テトラ−ｉ−プロポキシチタン、テトラ−ｎ−ブトキシチタン、テトラキス（２−エチルヘキシルオキシ）チタン、テトラステアリルオキシチタン、テトラエトキシジルコニウム、テトラ−ｉ−プロポキシジルコニウム、テトラ−ｎ−ブトキシジルコニウム、テトラ−ｓｅｃ−ブトキシジルコニウム、テトラ−ｔ−ブトキシジルコニウム、テトラ−ｎ−ペントキシジルコニウム、テトラキス（２−エチルヘキシルオキシ）ジルコニウム、テトラステアリルオキシジルコニウム、トリエトキシアルミニウム、トリ−ｉ−プロポキシアルミニウム、モノ−ｓｅｃ−ブトキシ−プロポキシアルミニウム、トリ−ｓｅｃ−ブトキシアルミニウム、トリエトキシ鉄（ＩＩＩ）、トリ−ｉ−プロポキシ鉄（ＩＩＩ）、トリ−ｉ−プロポキシインジウム、ペンタエトキシタングステン、ヘキサエトキシタングステン、テトラメトキシシラン、テトラエトキシシランなどの金属アルコキシドを挙げることができる。また、金属アルコキシドの加水分解より形成されるオリゴマーを用いてもよい。更に、β−ジケトンや酢酸などで部分安定化されたアルコキシドでもよい。
【００４０】
更に、生成物に多くの残存アルコキシ基が残存する場合では、成膜前に水を添加して、加水分解・縮重合を促進させてもよい。この場合では、リン酸基が加水分解の触媒として働くが、必要に応じて塩酸などの他の酸触媒を加えてもよい。
【００４１】
以下に本発明の重合反応の一例を示す。
【００４２】
【化５】
2005005046.tif 000005
【００４３】
【化６】
2005005046.tif 000006
【００４４】
【化７】
2005005046.tif 000007
（式中、Ｒ３、Ｒ５はメチルなどのアルキル基、フェニル基、３−グリシドキシプロピル基、ビニル基などの有機基を示す。Ｒ４、Ｒ６はメチル、エチルなどアルキル基を示す。ａは０〜３の整数を示し、ｂは０〜２の整数を示す。ｎは１〜１０の整数を表す。）
【００４５】
上記の方法により得られたポリマー溶液から、公知の方法で電解質膜を形成する。電解質膜の膜の場合では、ポリマー溶液を基材の表面にキャストし、乾燥して電解質膜を得る。膜厚の調整はエアーナイフ、バーコーター、ドクターブレード、メータリングロール及びドクターロール等を用いて行うことができる。
【００４６】
成膜後、シロキサン架橋を更に促進させ、膜の耐久性を向上させる。架橋促進法として、３００℃以下の温度で乾燥または減圧乾燥する方法を用いる。
【００４７】
このように得たシロキサン高分子膜を固体電解質膜とし、公知の方法で電解質膜の両側に触媒、拡散層、電極を設け、燃料電池を組み立てることができる。
【００４８】
本発明における燃料電池の部分概略図の一例を図１に示す。
図１において、高分子電解質膜１の両面に電極触媒層２ａ、２ｂが設けられ、その外側に拡散層３ａ、３ｂを設け、さらにその外側に集電体を兼ねた電極が設けられる。
燃料極側の電極触媒層２ａは、少なくとも白金触媒が担持された導電性炭素に水素イオン解離が可能な有機基を有している電極触媒よりなる。
【００４９】
本発明において用いられる白金触媒は、導電性炭素の表面に担持されていることが好ましい。担持された触媒の平均粒子径は細かいことが好ましく、具体的には、０．５ｎｍ〜２０ｎｍ、さらには１ｎｍ〜１０ｎｍの範囲が好ましい。０．５ｎｍ未満の場合には、触媒粒子単体で活性が高すぎ、取り扱いが困難となる。また２０ｎｍを越えると、触媒の表面積が減少して反応部位が減少するために、活性が低下するおそれがある。
【００５０】
白金触媒の代わりに、ロジウム、ルテニウム、イリジウム、パラジウム、およびオスミウムなどの白金族金属を用いたり、白金とそれら金属の合金を用いても構わない。特に燃料としてメタノールを用いる場合は、白金とルテニウムの合金を用いることが好ましい。
【００５１】
本発明に用いることのできる導電性炭素としては、カーボンブラック、カーボンファイバー、グラファイト、カーボンナノチューブなどから選ぶことができる。また、その平均粒子径が５ｎｍ〜１０００ｎｍの範囲であることが好ましく、更には１０ｎｍ〜１００ｎｍの範囲であることが好ましい。ただし実使用時においてはある程度凝集がおこるため、粒子径分布としては２０ｎｍから１０００ｎｍあるいはそれ以上と幅広くなってもよい。
【００５２】
また前述した触媒を担持させるため、導電性炭素の比表面積はある程度大きい方が良く、５０ｍ２  ／ｇ〜３０００ｍ２  ／ｇ更には、１００ｍ２  ／ｇ〜２０００ｍ２  ／ｇが好ましい。
【００５３】
導電性炭素表面への触媒の担持方法は、公知の方法を広く用いることができる。例えば白金および他の金属の溶液に導電性炭素を含浸した後、これら貴金属イオンを還元し導電性炭素表面に担持させる方法などが知られており、特開平２−１１１４４０号公報、特開２０００−００３７１２号公報などに開示されている。また担持させたい貴金属をターゲットとし導電性炭素にスパッタなどの真空成膜方法により担持させても構わない。
【００５４】
このようにして作製した電極触媒は、単独でまたはバインダー、高分子電解質、撥水剤、導電性炭素、溶剤などと混合し、高分子電解質膜と後述する拡散層に密着される。
【００５５】
拡散層３ａ、３ｂは、燃料である水素、改質水素、メタノール、ジメチルエーテルおよび酸化剤である空気や酸素を効率よく、均一に電極触媒層に導入できかつ電極に接触し電子の受け渡しを行えるものである。一般的には、導電性の多孔質膜が好ましく、カーボンペーパー、カーボンクロス、カーボンとポリテトラフルオロエチレンとの複合シートなどを用いる。
この拡散層の表面および内部をフッソ系塗料でコーティングし撥水化処理をして用いても構わない。
【００５６】
電極４ａ、４ｂは各拡散層に燃料、酸化剤を効率よく供給できかつ拡散層と電子の授受が行えるものであれば従来から用いられているものを特に限定することなく用いることができる。
【００５７】
本発明における燃料電池は、高分子電解質膜、電極触媒層、拡散層、電極を図１のように積層して作成するが、その形状は任意であり作製方法についても特に限定はなく従来の方法を用いることができる。
【００５８】
【実施例】
以下、本発明を実施例によりさらに詳細に説明するが、本発明はそれらに限定されるものではない。
【００５９】
合成例１
１００ｍｌのフラスコに２０ｇのイソプロピルアルコールを入れて、１０ｇの３−メタクリロキシプロピルメチルジエトキシシランと、１０ｇのメチルトリエトキシシランを加えた。攪拌しながら、３．５ｇの０．０１Ｎ塩酸を滴下した。オイルバスを用いて５０℃で８時間反応させて、シロキサンポリマーＳ１を得た。
【００６０】
合成例２
１００ｍｌのフラスコに２０ｇのイソプロピルアルコールを入れて、１０ｇの３−メタクリロキシプロピルトリエトキシシランと、１０ｇのメチルトリエトキシシランを加えた。攪拌しながら、３．５ｇの０．０１Ｎ塩酸を滴下した。オイルバスを用いて５０℃で８時間反応させて、シロキサンポリマーＳ２を得た。
【００６１】
合成例３
１００ｍｌのフラスコに２０ｇのイソプロピルアルコールを入れて、１０ｇの３−メタクリロキシプロピルトリエトキシシランと、５ｇのジメチルジメトキシシランと５ｇのメチルトリエトキシシランを加えた。攪拌しながら、３．５ｇの０．０１Ｎ塩酸を滴下した。オイルバスを用いて５０℃で８時間反応させて、シロキサンポリマーＳ３を得た。
【００６２】
実施例１
１００ｍＬの丸底フラスコに２０ｇのシロキサンポリマーＳ１を入れた。窒素置換し、オイルバスに漬けて８０℃に加熱し還流を開始した。この時から重合の全過程を通じて微量の窒素ガスを流し続けた。アシッド・ホスホオキシ・ポリプロピレングリコール・メタクリレート（ホスマーＰＰ、ユニケミ（株））５ｇ、メチルエチルケトン６０ｇ及びＡＩＢＮ１０ｍｇの混合溶液を調整し、滴下ロートから数分間かけて等速で滴下した。滴下終了後も８０℃を維持し、一夜攪拌を続けて、帯黄色の重合体溶液を得た。
【００６３】
この溶液をテフロン（登録商標）シート上に展開し、約２５℃で２４時間減圧乾燥した後、空気中に１２０℃で２時間熱処理した。得られた膜の膜厚は０．１２ｍｍであった。この膜にイオンスパッターで金の電極を蒸着し、５０℃で８０％の湿度の雰囲気で導電率を測定した。この膜の導電率は１．１×１０−３Ｓｃｍ−１であった。
【００６４】
実施例２
１００ｍＬの丸底フラスコに２０ｇのシロキサンポリマーＳ２を入れた。窒素置換し、オイルバスに漬けて８０℃に加熱し還流を開始した。この時から重合の全過程を通じて微量の窒素ガスを流し続けた。アシッド・ホスホオキシ・ポリプロピレングリコール・メタクリレート（ホスマーＰＰ、ユニケミ（株））５ｇ、メチルエチルケトン６０ｇ及びＡＩＢＮ１０ｍｇの混合溶液を調整し、滴下ロートから数分間かけて等速で滴下した。滴下終了後も８０℃を維持し、一夜攪拌を続けて、帯黄色の重合体溶液を得た。
【００６５】
この溶液をテフロン（登録商標）シート上に展開し、約２５℃で２４時間減圧乾燥した後、空気中において１２０℃で２時間熱処理した。得られた膜の膜厚は０．１２ｍｍであった。この膜にイオンスパッターで金の電極を蒸着し、５０℃で８０％の湿度の雰囲気で導電率を測定した。この膜の導電率は１．２×１０−２Ｓｃｍ−１であった。
【００６６】
実施例３
１００ｍＬの丸底フラスコに２０ｇのシロキサンポリマーＳ３を入れた。窒素置換し、オイルバスに漬けて８０℃に加熱し還流を開始した。この時から重合の全過程を通じて微量の窒素ガスを流し続けた。アシッド・ホスホオキシ・ポリプロピレングリコール・メタクリレート（ホスマーＰＰ、ユニケミ（株））５ｇ、メチルエチルケトン６０ｇ及びＡＩＢＮ１０ｍｇの混合溶液を調整し、滴下ロートから数分間かけて等速で滴下した。滴下終了後も８０℃を維持し、一夜攪拌を続けて、帯黄色の重合体溶液を得た。
【００６７】
この溶液に１ｇのジブチルスズアセトナートのイソプロピルアルコール溶液２重量％を加えた後、室温で３０分攪拌した。得られた液をテフロン（登録商標）シート上に展開し、約２５℃で２４時間減圧乾燥した後、空気中において１２０℃で２時間熱処理した。得られた膜の膜厚は０．１２ｍｍであった。この膜にイオンスパッターで金の電極を蒸着し、５０℃で８０％の湿度の雰囲気で導電率を測定した。この膜の導電率は１．０×１０−３Ｓｃｍ−１であった。
【００６８】
実施例４
１００ｍＬの丸底フラスコに２０ｇのシロキサンポリマーＳ３を入れた。窒素置換し、オイルバスに漬けて８０℃に加熱し還流を開始した。この時から重合の全過程を通じて微量の窒素ガスを流し続けた。アシッド・ホスホオキシ・ポリプロピレングリコール・メタクリレート（ホスマーＰＰ、ユニケミ（株））５ｇ、２−アミノエタノール０．６９ｇ、メチルエチルケトン６０ｇ及びＡＩＢＮ１０ｍｇの混合溶液を調整し、滴下ロートから数分間かけて等速で滴下した。滴下終了後も８０℃を維持し、一夜攪拌を続けて、帯黄色の重合体溶液を得た。
【００６９】
この溶液を攪拌しながら、０．５ｇのテトラメトキシシランを添加し、８時間反応させた。１ｇのジブチルスズアセトナートのイソプロピルアルコール溶液２重量％を加えた後、室温で３０分攪拌した。得られた液をテフロン（登録商標）シート上に展開し、約２５℃で２４時間減圧乾燥した後、空気中に１００℃で２時間熱処理した。得られた膜の膜厚は０．１２ｍｍであった。この膜にイオンスパッターで金の電極を蒸着し、５０℃で８０％の湿度の雰囲気で導電率を測定した。この膜の導電率は１．２×１０−３Ｓｃｍ−１であった。
【００７０】
実施例５
１００ｍＬの丸底フラスコに２０ｇのシロキサンポリマーＳ３を入れた。窒素置換し、オイルバスに漬けて８０℃に加熱し還流を開始した。この時から重合の全過程を通じて微量の窒素ガスを流し続けた。アシッド・ホスホオキシ・ポリプロピレングリコール・メタクリレート（ホスマーＰＰ、ユニケミ（株））５ｇ、２−アミノエタノール０．６９ｇ、メチルエチルケトン６０ｇ及びＡＩＢＮ１０ｍｇの混合溶液を調整し、滴下ロートから数分間かけて等速で滴下した。滴下終了後も８０℃を維持し、一夜攪拌を続けて、帯黄色の重合体溶液を得た。
【００７１】
この溶液にイソプロピルアルコール５ｇと、０．５ｇのアルミニウムトリ−ｓｅｃ−ブトキシドとの混合溶液を添加し、８時間反応させた。その後、テフロン（登録商標）シート上に展開し、約２５℃で２４時間減圧乾燥した後、空気中で１００℃で２時間熱処理した。得られた膜の膜厚は０．１２ｍｍであった。この膜にイオンスパッターで金の電極を蒸着し、５０℃で８０％の湿度の雰囲気で導電率を測定した。この膜の導電率が１．０×１０−３Ｓｃｍ−１であった。
【００７２】
比較例１
１００ｍｌのフラスコにアシッド・ホスホオキシ・ポリプロピレングリコール・メタクリレート（ホスマーＰＰ、ユニケミ（株））５ｇと、メチルエチルケトン３０ｇとの混合液を加え、微量で窒素置換した後、３０ｇのメチルエチルケトンとＡＩＢＮ１０ｍｇの混合溶液を滴下ロートから数分間かけて等速で滴下した。滴下終了後も８０℃を維持し、一夜攪拌を続けて、帯黄色の重合体溶液を得た。
【００７３】
この溶液をテフロン（登録商標）シート上に展開し、約２５℃で２４時間減圧乾燥した後、空気中において１２０℃で２時間熱処理した。得られた膜の膜厚は０．１２ｍｍであった。この膜をシロキサンを含まないサンプルとして、燃料電池セルの比較実験に用いた。
【００７４】
燃料電池セルにおける電圧−電流曲線の評価
触媒（白金４０ｗｔ％−ルテニウム２０ｗｔ％）担持導電性炭素（ＩＥＰＣ４０Ａ−ＩＩ、石福金属興業（株）製）４ｇを、水１０ｇ、ナフィオン５％溶液（和光純薬社製）８ｇとともに混合しペースト状にした。
【００７５】
このペーストを、厚さ０．２ｍｍのカーボンペーパー（東レ（株）製、ＴＧＰ−Ｈ−０６０）の表面に塗工し乾燥させた。この時の白金−ルテニウム合金の塗布量は約４ｍｇ／ｃｍ２  であった。実施例１〜３の電解質膜および比較例としてナフィオン１１７（デュポン製、厚み１２５μｍ）の各電解質膜の両面に、前記カーボンペーパーの触媒塗工面を密着し、１００℃、４．９ＭＰａ（５０ｋｇ／ｃｍ２  ）でプレス処理し、ＭＥＡ（Ｍｅｍｂｒａｎｅ  Ｅｌｅｃｔｒｏｄｅ  Ａｓｓｅｍｂｌｙ）とした。
【００７６】
上記で作製したＭＥＡを燃料電池のセルに組み込みそれぞれセルを作製した。セル面積は２５ｃｍ２  である。
それぞれのセルについて、燃料極側には５％メタノール水溶液、空気極側には空気をそれぞれ供給した。セル全体を８０℃にて保温しながら発電をおこなった。
【００７７】
実施例１〜３の電解質膜を用いたセルと、比較例の電解質膜を用いたセルの電流と電圧の関係を図２に示す。実施例１〜３の本発明の燃料電池セルにおいては０．６Ａ／ｃｍ２  まで安定して出力が取り出せるが、比較例１においては製造例よりも低い電流量しかとり出せないことがわかる。
【００７８】
【発明の効果】
以上詳述した通り、本発明は、リン酸基含有シロキサン高分子化合物が優れた耐熱性を有し、製膜が可能であり、高い導電性を示す燃料電池用シロキサン高分子電解質膜を提供することができ、またイオン交換膜などに好適に利用できる。
また、本発明は、上記の高い導電性を示すシロキサン高分子電解質膜を用いた固体高分子型燃料電池を提供することができる。
【図面の簡単な説明】
【図１】本発明の燃料電池の一例を示す部分概略図である。
【図２】実施例１〜３の電解質膜を用いたセルと、比較例の電解質膜を用いたセルの電流と電圧の関係を示す図である。
【符号の説明】
１  高分子電解質膜
２ａ  電極触媒層
２ｂ  電極触媒層
３ａ  拡散層
３ｂ  拡散層
４ａ  電極（燃料極）
４ｂ  電極（空気極）
【図１】
2005005046.tif 000009
【図２】
2005005046.tif 000010